(57)【要約】  プラズマ処理装置の部品は、気体流路を持つ上部電極に取り付けられた、気体流路を持つ裏当て部材を含む。金属裏当て部材と上部電極との間の熱膨張係数の差を補償するために、気体流路は、大気温度では位置がずれ、昇温された処理温度においては実質的に同心状になるように位置と大きさが決められている。熱膨張によって不均一なせん断応力がエラストマー結合材料に生じ得る。異なる厚さのエラストマー結合材料を適用すること、又は複数の断片で構成された裏当て部材を用いることで、せん断応力は調整できる。【選択図】図１
2010507231.tif 000002
【特許請求の範囲】
【請求項１】
半導体基板を処理するためのプラズマ処理装置の部品であって、
複数の第１貫通孔を持ち、プラズマに露出される表面及び第１熱膨張係数を持つ第１部材と、
前記第１部材の前記複数の第１貫通孔に対応する複数の第２貫通孔を持ち、前記第１部材に結合され、前記第１熱膨張係数より大きな第２熱膨張係数を持つ第２部材と、
を備え、
前記第１貫通孔及び前記第２貫通孔の中心は、外周にそった位置において大気温度ではずれており、第１部材及び第２部材が高い処理温度まで加熱された場合に、前記第１貫通孔及び前記第２貫通孔の中心は互いに接近している、ことを特徴とする部品。
【請求項２】
前記第１部材の前記第１貫通孔及び前記第２部材の前記第２貫通孔は、高い処理温度まで加熱された場合に、実施的に同心であることを特徴とする請求項１に記載の部品。
【請求項３】
前記第２部材のプラズマ環境への露出を低減するように、前記第２貫通孔は前記第１部材の第１貫通孔より大きいことを特徴とする請求項１に記載の部品。
【請求項４】
前記第２貫通孔は非円形であることを特徴とする請求項１に記載の部品。
【請求項５】
前記第２貫通孔は、半楕円形の孔又は半径方向に延びた細長い穴（ｓｌｏｔ）であることを特徴とする請求項１に記載の部品。
【請求項６】
前記第１部材の第１貫通孔及び前記第２部材の第２貫通孔は、軸方向に延びるガス分配通路であることを特徴とする請求項１に記載の部品。
【請求項７】
前記第２部材は金属で構成されていることを特徴とする請求項１に記載の部品。
【請求項８】
前記第２部材は、アルミニウム、モリブデン、銅、ステンレススチール、又はそれらの合金であることを特徴とする請求項１に記載の部品。
【請求項９】
前記第１部材は、非金属材料で構成されていることを特徴とする請求項１に記載の部品。
【請求項１０】
前記第１部材は、シリコン、グラファイト、又は炭化シリコンであることを特徴とする請求項１に記載の部品。
【請求項１１】
前記第２部材は、エラストマー結合材料で前記第１部材に結合されていることを特徴とする請求項１に記載の部品。
【請求項１２】
前記エラストマー結合材料は、前記第１部材に形成された１つ以上の凹部に適用され、前記凹部は夫々、前記エラストマー結合材料のプラズマ環境への露出を低減するように構成された壁を持つことを特徴とする請求項１１に記載の部品。
【請求項１３】
前記エラストマー結合材料は、前記第２部材に形成された１つ以上の凹部に適用され、前記凹部は夫々、前記エラストマー結合材料のプラズマ環境への露出を低減するように構成された壁を持つことを特徴とする請求項１１に記載の部品。
【請求項１４】
前記第２部材は、軸方向に延びる外周フランジを含み、前記第１部材は、前記外周フランジと噛み合うように構成された外周凹部を含み、前記外周フランジは、前記プラズマ処理装置内のプラズマ環境への前記エラストマー結合材料の露出を低減させるように構成されていることを特徴とする請求項１１に記載の部品。
【請求項１５】
前記第１部材と前記第２部材と直接に接触し、前記第１部材と前記第２部材との間に搭載される導電性部材を更に含むことを特徴とする請求項１１に記載の部品。
【請求項１６】
前記導電性部材は、ＲＦガスケット材料で構成され、前記第１部材及び第２部材の外周縁の近傍に搭載されることを特徴とする請求項１５に記載の部品。
【請求項１７】
前記エラストマー結合材料は、半導体基板の処理中に高い処理温度にまで加熱された際に前記エラストマー結合材料に生じる不均一なせん断応力を補償するのに効果的な、可変の厚さを持つことを特徴とする請求項１１に記載の部品。
【請求項１８】
前記第１部材及び前記第２部材は、ともに円形板で同心状に結合されており、前記エラストマー結合材料の厚さは、前記第１部材及び前記第２部材の半径方向において変化されており、前記厚さは、高い処理温度にまで加熱された際に前記エラストマー結合材料に生じる不均一なせん断応力を補償するのに効果的であることを特徴とする請求項１１に記載の部品。
【請求項１９】
前記エラストマー結合材料は、前記第１部材及び前記第２部材の、テクスチャー加工された結合表面に適用されることを特徴とする請求項１１に記載された部品。
【請求項２０】
前記第２部材は複数の断片を備え、前記断片は夫々前記第１部材に結合されていることを特徴とする請求項１に記載の部品。
【請求項２１】
前記複数の断片は六角形状であることを特徴とする請求項２０に記載の部品。
【請求項２２】
前記複数の断片は、同心の複数の環状リングを持つ円形板を備え、前記環状リングは夫々前記第１部材に結合されていることを特徴とする請求項２０に記載の部品。
【請求項２３】
前記複数の環状リングの少なくとも１つは、セグメントに分割されていることを特徴とする請求項２２に記載の部品。
【請求項２４】
前記第２部材は、その幅にわたって不均一な厚さを持ち、熱サイクル中に第２部材に柔軟性を与えるように構成されていることを特徴とする請求項１に記載の部品。
【請求項２５】
前記第２部材は、複数の同心状又はらせん状の溝を備えることを特徴とする請求項２４に記載の部品。
【請求項２６】
前記第２部材は、薄いセグメントによって結合された均一の厚さを持つ複数のセグメントを更に備えることを特徴とする請求項２５に記載の部品。
【請求項２７】
プラズマ処理装置のためのシャワーヘッド電極組立体であって、
軸方向に延びる複数の気体分配流路とプラズマ露出表面とを持つシリコン内部電極と、
前記シリコン内部電極中の前記気体分配流路と流体連通され、軸方向に延びる複数の気体分配流路を持ち、前記シリコン内部電極に結合された金属裏当て部材と、
を備え、
前記第２部材のプラズマ環境への露出を低減するために、前記裏当て部材の前記気体分配流路は、前記シリコン内部電極の前記気体分配流路よりその幅が広く、
前記シリコン内部電極の気体分配流路の中心と前記金属裏当て部材の気体分配流路の中心とは、大気温度ではずれており、前記シリコン内部電極及び前記金属裏当て部材が高い処理温度まで加熱された場合に互いに近接することを特徴とする、電極組立体。
【請求項２８】
プラズマ処理装置内で半導体基板を処理する方法であって、
プラズマ処理装置の反応室の基板支持部の上に基板を配置する工程と、
請求項２７に記載のシャワーヘッド電極組立体を用いて前記反応室の中に処理気体を導入する工程と、
前記シャワーヘッド電極組立体と前記基板との間における前記反応室内の前記処理気体からプラズマを生成する工程と、
前記基板を前記プラズマで処理する工程と、
を含むことを特徴とする方法。
【請求項２９】
前記処理気体はフッ素含有気体であることを特徴とする請求項２８に記載の方法。
【請求項３０】
前記裏当て部材は、アルミニウム又はアルミニウム合金で構成されており、前記裏当て部材の前記半径方向に大きい前記気体分配流路は、フッ化アルミニウムの形成を低減させるように構成されていることを特徴とする請求項２８に記載の方法。
【請求項３１】
前記裏当て部材の前記気体分配流路と、前記電極の前記気体分配流路とは、高い処理温度において実質的に同心状であることを特徴とする請求項３０に記載の方法。
【請求項３２】
処理温度は、約８０℃から約１６０℃であることを特徴とする請求項３１に記載の方法。
【発明の詳細な説明】
【技術分野】
【０００１】
本発明は、粒子を低減させる機能を持つ上部電極裏当て部材に関する。本願は、粒子を低減させる機能を持つ上部電極裏当て部材との発明の名称を有する２００６年１０月１６日に出願された米国仮出願６０／８５１，７４５号を基礎とする優先権を主張し、前記仮出願を引用することによって、その内容をここに合体する。
【背景技術】
【０００２】
プラズマ処理装置は、エッチング、物理的気相成長法（PVD）、化学的気相成長法（CVD）、イオン注入、及びレジスト剥離を含む技術によって基板を処理するために使用される。プラズマ処理に使用されるプラズマ処理装置の１つの種類は、上部電極と下部電極とを収納した反応室を含む。電極間には、反応室内で基板を処理するために処理気体をプラズマ状態に励起する電界が確立される。
【発明の概要】
【０００３】
半導体基板を処理するためのプラズマ処理装置の部品が提供される。ある好ましい実施形態によると、部品は第２部材に結合された第１部材を含む。第１部材は、複数の貫通孔とプラズマ露出表面と第１熱膨張係数とを含む。第１部材に取り付けられた第２部材は、第１部材の貫通孔に対応する複数の貫通孔を含み、第１の熱膨張係数より大きい第２熱膨張係数を持つ。第１貫通孔及び第２貫通孔は、位置が大気温度ではずれており、第１部材の貫通孔及び第２部材の貫通孔は、高い処理温度まで加熱されると、実質的に同心になる。
【０００４】
好ましい実施形態では、部品は、プラズマ処理装置のためのシャワーヘッド電極組立体である。
【０００５】
プラズマ処理装置のためのシャワーヘッド電極組立体の好ましい実施形態は、プラズマ露出表面を持つシリコン内部電極を含み、該電極は、軸方向に延びた複数の気体分配通路を持つ。金属裏当て部材は、電極に結合されており、電極の通路に対応する複数の軸方向の気体分配通路を含む。裏当て部材の通路は、第２部材がプラズマ環境に露出されることを低減させるために、電極の通路よりその半径が大きい。電極の通路及び裏当て部材の通路は、大気温度においてはその位置がずれているが、高い処理温度まで加熱されると電極の通路及び裏当て部材の通路は実質的に同心である。
【０００６】
異なる好ましい実施形態では、プラズマ処理装置において半導体基板を処理する方法が提供される。基板は、プラズマ処理装置の反応室の基板支持部におかれる。処理気体は、シャワーヘッド電極組立体を用いて反応室内に導入される。プラズマは、反応室のシャワーヘッド電極組立体と基板との間において、処理気体から生成される。基板はプラズマを用いて処理される。
【図面の簡単な説明】
【０００７】
【図１】プラズマ処理装置のシャワーヘッド電極組立体及び基板支持部の実施形態の一部を示す図である。
【図２Ａ】円形裏当て部材の平面図である。
【図２Ｂ】図２Aの拡大平面図であり、大気温度における気体流路を含む。
【図２Ｃ】図２Aの拡大平面図であり、高い処理温度における気体流路を含む。
【図２Ｄ】図２Aの拡大平面図であり、最高処理温度における気体流路を含む。
【図３】図２Aの拡大平面図であり、非円形の気体流路を示している。
【図４】上部電極に取り付けられた裏当て部材の断面図であり、エラストマー結合材料及び導電部材を含む。
【図５】上部電極に取り付けられた裏当て部材の断面図であり、エラストマー結合材料がプラズマ環境に露出されることを低減させるための隆起された外周端部を含む。
【図６】裏当て部材と上部電極の断面図であり、不均一な厚さのエラストマー結合材料を含む。
【図７Ａ】セグメントに分けられた同心リングを形成する複数の部分を含む裏当て部材を示す平面図である。
【図７Ｂ】六角形状の複数の部分を含む裏当て部材を示す平面図である。
【図８】裏当て部材の断面図であり、細い屈曲部分で結合された太いセグメントを含む。
【発明を実施するための形態】
【０００８】
集積回路の製造中に半導体ウエハの表面上の粒子汚染物を制御することは、信頼性のあるデバイス及び高い収率を達成するために必須である。プラズマ処理装置のような処理装置は、粒子汚染物源になり得る。例えば、ウエハ表面に粒子が存在すると、フォトリソグラフィー工程及びエッチング工程において、パターンの転写を局所的に阻止し得る。結果として、これらの粒子は、ゲート構造、金属間誘電層、又は金属連係線などを含む、重大な要素に欠陥を引き起こし得、集積回路部品の機能不良または故障を招き得る。
【０００９】
図１は、例えばシリコンウエハなどの半導体基板を処理するプラズマ処理装置のシャワーヘッド電極組立体１０の実施形態を示している。シャワーヘッド電極組立体は、例えば、同一出願人による米国出願公開第２００５／０１３３１６０号でも説明されており、引用することによってその全体をここに合体する。シャワーヘッド電極組立体１０は、上部電極１２と、熱制御板１６に固定された裏当て部材１４とを含むシャワーヘッド電極を備える。下部電極及び任意的な静電クランプ電極を含む基板支持部１８（図１にはその一部のみ示されている）は、プラズマ処理装置の真空処理室内にある上部電極の下に配置される。プラズマ処理される基板２０は、基板支持部１８の上部支持表面２２に機械的に又は静電的にクランプされる。
【００１０】
上部電極１２は電気的に接地され得、又は、好ましくは高周波（RF）電源によって電力が供給され得る。好ましい実施形態では、上部電極１２は接地され、下部電極に１つ以上の周波数の電力が印加され、プラズマ処理室でプラズマが生成される。例えば、下部電極は、別々に制御された２つの高周波電源によって、２MHｚと２７ＭＨｚの周波数で電力供給され得る。基板２０が処理されると（例えば、半導体基板がプラズマエッチングされると）、プラズマ生成を停止するために下部電極への電力供給は切られる。
【００１１】
説明された実施形態では、シャワーヘッド電極の上部電極１２は、内部電極部材２４と、任意的な外部電極部材２６とを含む。内部電極部材２４は、好ましくは円筒状板（例えば、シリコンで作られた板）である。内部電極部材２４は、処理されるウエハより小さくても、同じでも、大きくてもよく、例えば、板が単結晶シリコンで作られている場合、１２インチ（３００ｍｍ）までの直径を有しうる。好ましい実施形態によると、シャワーヘッド電極組立体１０は、３００ｍｍ以上の直径を持つ半導体ウエハなどの大きい基板を処理するのに十分な大きさを持つ。３００ｍｍウエハ用には、上部電極は少なくとも３００ｍｍの直径を有する。しかし、シャワーヘッド電極組立体１０は、異なるサイズのウエハ又は非円形構成の基板を処理するようにその大きさが調整され得る。示された実施形態では、内部電極部材２４は、基板２０よりも幅が広い。３００ｍｍのウエハを処理するためには、上部電極１２の直径を、例えば約１５インチ（約３８１ｍｍ）から約１７インチ（約４３２ｍｍ）に拡大するために外部電極部材２６が提供される。外部電極部材２６は１つの連続的な部材（例えば、１つの多結晶シリコンリング）、またはセグメントに分けられた部材（例えば、シリコンで構成された複数のセグメントのような、リング状に配置された２〜６個の分割セグメント）であり得る。複数のセグメントの外部電極部材２６を含む上部電極１２の実施形態では、セグメントは好ましくは、お互いに重複することで、その下にある結合材料がプラズマに露出されることから保護する端部を持つ。内部電極部材２４は好ましくは、上部電極１２と基板支持部１８との間に配置された、プラズマ反応室の領域に処理ガスを注入するために、裏当て部材１４に形成された複数の気体流路３０に貫通して延びかつ対応する、複数の気体流路２８を備える。
【００１２】
シリコンは、内部電極部材２４及び外部電極部材２６のプラズマ露出表面として好ましい材料である。高純度の単結晶シリコンは、プラズマ処理中に基板が汚染されることを最低限に抑え、また、プラズマ処理中に円滑に使用に耐えるので、粒子の発生を最小化する。上部電極１２のプラズマ露出表面に使用し得る代替物質としては、例えばＳｉＣ，ＡｌＮがある。
【００１３】
示された実施形態では、裏当て部材１４は、裏当て板３２と、該裏当て板３２の周囲に延びる裏当てリング３４とを含む。この実施形態では、内部電極部材２４は、裏当て板３２と共に延びる（ｃｏｅｘｔｅｎｓｉｖｅ）ものであり、外部電極部材２６は、周囲を囲む裏当てリング３４と共に延びるものである。しかし、異なる実施形態においては、裏当て板３２は内部電極部材２４を超えて延び、一つの裏当て板は、内部電極部材２４及びセグメント化された外部電極部材２６を支持するために使用されうる。内部電極部材２４及び外部電極部材２６は、好ましくは裏当て部材１４にエラストマー結合材料を用いて取り付けられる。
【００１４】
裏当て板３２及び裏当てリング３４は、プラズマ処理室の中で半導体基板を処理するために使用されるプラズマ気体と化学的に適合し、導電性及び熱伝導性とを持つ材料で作られている。裏当て部材１４を作るために好ましい材料としては、アルミニウム、アルミニウム合金、グラファイト、及びＳｉＣを含む。
【００１５】
上部電極１２は、熱ストレスを受容できると共に上部電極１２と裏当て板３２と裏当てリング３４との間で熱と電力を伝達できる適切な熱及び電気伝導性のエラストマー結合材料を用いて、裏当て板３２と任意的な裏当てリング３４とに取り付けられ得る。電極組立体の表面を結合させるためにエラストマーを用いることは、例えば同一出願人の米国特許第６０７３５７７号に開示されており、引用することによってその内容全体をここに合体する。
【００１６】
ある実施形態においては、裏当て部材１４は、上部電極１２の材料であるシリコンよりわずかに高い熱膨張係数を持つグラファイトで構成され得る。裏当て部材１４のためのグレードのグラファイトは、４．５×１０−６（°Ｆ）−１（８．１×１０−６（°Ｃ）−１）の熱膨張係数を持ち、シリコンは１．４×１０−６（°Ｆ）−１（２．５×１０−６（°Ｆ）−１）の熱膨張係数を持つ。その結果、グラファイト裏当て部材１４をシリコン上部電極１２に取り付けるために使用される結合材料は、組立体の熱サイクル中に低いストレスを受ける。しかし、グラファイトは粒子汚染源となって製造工程の収率を低下させ得るため、特定の状況においてグラファイト裏当て部材１４は、シャワーヘッド電極組立体１０のいくつかの実施形態では完全に満足できるものではない。
【００１７】
粒子汚染を最低限に抑える一つの方法としては、グラファイトを金属材料（例えば、アルミニウム、ステンレススチール、銅、モリブデン、又はこれらの合金）で取り換えることであり、極限の作業条件において改善された安定性が提供され、粒子の発生が低減される。金属部品は非金属部品に比べ、費用効率が高く、機械加工しやすい。しかし、グラファイト裏当て部材１４を、例えばアルミニウムに取り換える場合は、次に述べる追加的な問題点を乗り越えなければならない。（ｉ）アルミニウム裏当て部材１４とシリコン上部電極１２との熱膨張係数の差を補償すること。（ｉｉ）アルミニウムと特定の処理気体との相互作用。
【００１８】
誘電体又は有機材料をエッチングするために、フッ素含有気体（例えば、ＣＦ４,ＣＨＦ３）プラズマをプラズマ処理室で用いることができる。プラズマは部分的にイオン化されたフッ素気体で構成され、イオン、電子、及びラジカルのような他の中性種を含む。しかし、アルミニウム製の反応室ハードウェアは、フッ素を含む、低圧で大電力の気体プラズマに露出されると、かなりの量のフッ化アルミニウム（すなわち、ＡｌＦＸ）副産物を生成し得る。反応室のハードウェアからのフッ化アルミニウム粒子の発生を最低限に抑える工程は、不具合の発生、反応室処理のずれ（ｃｈａｍｂｅｒ  ｐｒｏｃｅｓｓｉｎｇ  ｄｒｉｆｔ）、及び／又は反応室の洗浄及びメンテナンスのためのダウンタイムを低減させ得る。
【００１９】
裏当て部材１４及び上部電極１２の熱膨張のため、加熱されると気体流路２８及び３０は相対的に半径方向に動き、位置をずらす。例えば、熱膨張による気体流路２８の円形上部電極１２の中心に対する半径方向の移動は、特定の気体流路２８の、上部電極１２の中心からの半径方向の距離によって異なる。即ち、上部電極１２が加熱されると、上部電極１２の外周近辺にある気体流路の方が、電極中心近辺に配置された気体流路よりも上部電極１２の中心に大きい距離を移動する。裏当て部材１４及び上部電極１２が、近い熱膨張係数を持つ材料で作られていると（例えば、シリコン上部電極１２に結合されたグラファイト裏当て部材１４）、室温では同心である気体流路２８と３０は高い処理温度においても実質的に同心状に保たれる。しかし、裏当て部材１４と上部電極１２とが異なる熱膨張係数を持つ材料でできている場合は、追加的な問題が発生する。例えば、アルミニウムは１４×１０−６（°Ｆ）−１（２．５×１０−５（°Ｃ）−１）の熱膨張係数を持ち、シリコンはより低い１．４×１０−６（°Ｆ）−１（２．５×１０−６（°Ｆ）−１）の熱膨張係数を持つ。この熱膨張係数の大きな差は、気体流路２８及び３０のずれや、上部電極１２が加熱された際に結合面に生じるせん断応力を含む、追加的な問題点を引き起こし得る。
【００２０】
図２Ａは、気体流路３０を含む円形裏当て部材１４を示している。図２Ｂは、大気温度では円形の貫通孔である複数の気体流路２８及び３０の拡大図である。この実施形態では、裏当て部材１４はアルミニウムであり、上部電極１２はシリコンである。図２Ｂの点線の円弧２８Ｂ、３０Ｂは、夫々気体流路２８及び３０の中心を通る同心円であり、夫々の気体流路の半径方向位置を示している。この実施形態において、気体流路２８及び３０は大気温度ではずれている（即ち、貫通孔２８及び３０の一組の中心は、同心状ではない、又はオフセットされている）。円形の裏当て部材１４及び円形の上部電極１２の場合、半径方向のずれの度合は、裏当て部材１４及び上部電極１２の中心から外周に向って増加する。しかし、気体流路２８及び３０は、裏当て部材１４及び上部電極１２が特定の高い処理温度（例えば、約８０℃と約１６０℃の間）にまで加熱された場合、図２Ｃに示されているように実質的に同心状になるようにその位置、大きさ、及び形が定められる。即ち、加熱されると、図２Ｂに示された点線の円弧２８Ｂ及び３０Ｂは半径方向に夫々異なる量伸び、その結果図２Ｃに示されているように重なる。この実施形態では、大気温度では気体流路２８及び３０がずれているが、アルミニウム裏当て部材１４にある貫通孔の直径は十分大きいので、大気温度と上昇された温度との間で図２に示されているように気体流路２８及び３０が常に重なる。
【００２１】
最高処理温度まで加熱されると、図２Ｄの点線の円弧２８Ｄ及び３０Ｄで示されているように、気体流路２８及び３０の位置はずれる。
【００２２】
異なる実施形態にでは、貫通孔２８及び３０は、例えば図３に示されたような半楕円形又は半径方向に伸びているような非円形であり得る。
【００２３】
図２Ｂ及び２Ｃに示されているように、アルミニウム裏当て部材１４にある気体流路３０はシリコン上部電極１２にある気体流路２８より大きい。気体流路３０の大きさは、気体流路３０内にプラズマが形成されることを防ぐために効果的である。上記のように、アルミニウム部品を、フッ素含有気体プラズマに露出させると、望ましくないフッ化アルミニウム副産物が発生され得る。この構成は好ましくは、アルミニウム裏当て部材１４がフッ素イオン及び／又はラジカルに露出されることを低減させる。プラズマ処理中、フッ素イオン又はラジカルは気体流路２８を通り、アルミニウムと反応し得る。したがって、半径方向に大きいアルミニウムの貫通孔の構成は、イオン又はラジカルの拡散距離を増加させ、アルミニウム裏当て部材１４との相互作用の可能性を低減させる。即ち、半径の大きいアルミニウム貫通孔は、プラズマ中のイオン又はラジカルから露出アルミニウム表面までの視野方向を縮める。したがって、大きいアルミニウム貫通孔は、プラズマ反応室におけるフッ化アルミニウム粒子の発生を少なくし、好ましくは最低限に抑える。
【００２４】
上部電極１２と裏当て部材１４との好ましい実施形態によると、これらの２つの部品は図４に示されているようにエラストマー結合材料を用いてお互いに取り付けられる。この実施形態によると、裏当て部材１４との及び上部電極１２はプラズマによるエラストマー結合材料３６の攻撃を最低限に抑えるように構成されている。図４に示されているように、エラストマー結合材料３６は、裏当て部材１４の表面まで延び、壁４０によって定められる深さを持った環状凹部３８の内部に適用される。または、凹部３８は上部電極１２の中に配置されても良い。凹部３８の最外壁４０は、プラズマ反応室のプラズマ環境による攻撃からエラストマー結合材料３６を保護し得る。図４に示された実施形態によると、導電性部材４２は、裏当て部材１４及び上部電極１２に直接接触している。導電性部材４２は、高周波（ＲＦ）導電性を改善させるために、裏当て部材１４及び上部電極１２の外周縁の近くに搭載されている。更に、導電性部材４２は、裏当て部材１４と上部電極１２との間の直流（ＤＣ）導電性を改善させ、これらの２つの部品の間でのアークの発生を防ぐ。好ましくは、導電性部材４２は柔軟であり、その結果導電性部材は電極組立体の熱サイクリングによる収縮と膨張を収容できる。例えば、柔軟な導電性部材４２はらせん状の金属ガスケット（例えば、ＲＦガスケット）であり得、好ましくはステンレススチールまたはそのようなもので作られている。
【００２５】
上部電極１２及び裏当て部材１４の異なる実施形態によると、図５に示されているように、裏当て部材１４は外周環状フランジ４４を備え、上部電極１２は外周環状フランジ４４に噛み合う外周環状凹部４６を備える。フランジ４４は、プラズマ中のイオン又はラジカルからエラストマー結合材料３６を遮蔽し、エラストマー結合材料３６がプラズマ環境に露出されることを防ぐ。更に、結合材料と裏当て部材１４と上部電極１２との接触表面を増加させるために、エラストマー結合材料３６を適用する前に、結合表面を粗面化加工又はテクスチャー加工（ｔｅｘｔｕｒｅｄ）しても良い。
【００２６】
上記のように、裏当て部材１４又は上部電極１２のような部品は高い処理温度まで加熱されると、その中心近辺の部分より外周近辺の部分の方がより大きく伸ばされる。熱膨張係数が似ている２つの部品が結合された場合（例えば、グラファイト裏当て部材１４とシリコン上部電極１２）、２つの部品の熱膨張の程度は近いため、加熱によってエラストマー結合材料にかかるせん断応力は限られる。しかし、熱膨張係数が大きく異なる２つの部品が結合された場合（例えば、アルミニウムとシリコン）、加熱されると、２つの部品の異なる熱膨張率によって不均一なせん断応力がエラストマー結合材料３６にかかる。例えば、円形のアルミニウム裏当て部材１４が円形のシリコン上部電極１２に同心状に結合されている場合、裏当て部材１４及び上部電極１２の中心近辺のエラストマー結合材料３６にかかるせん断応力は、高い処理温度において最低限でもある。しかし、アルミニウム裏当て部材１４の外側部分は、シリコン上部電極１２の外側部分より熱膨張の程度が大きい。その結果、これらの２つの材料が結合される場合、最高せん断応力が、裏当て部材１４と上部電極１２との熱膨張の差が最も大きい外周縁で生じる。
【００２７】
図６は可変の厚さのエラストマー結合材料３６で円形上部電極１２に結合された円形裏当て部材１４の断面である（気体流路２８及び３０は不図示）。示されているように、エラストマー結合材料３６の厚さは変化し、その結果、不均一な厚さは熱膨張による不均一なせん断応力を収容するために効果的である。図６に示される実施形態では、エラストマー結合材料３６の厚さは、熱膨張によるせん断応力が最も弱い、裏当て部材１４及び上部電極１２の中心近辺で最も薄い。反面、エラストマー結合材料３６は、裏当て部材１４及び上部電極１２の外周近辺において最も厚い。
【００２８】
一般的に、寸法の小さい（即ち、体積が小さい）部品は、熱膨張の程度も小さい。例えば、１２インチ（３０ｃｍ）の直径を持つ円形アルミニウム部材は、大気温度から２００℃まで加熱されると半径方向に約０．０２７インチ（０．６９ｍｍ）伸びるが、２インチ（５ｃｍ）の直径を持つ円形アルミニウム部材は、大気温度から２００℃まで加熱されると半径方向に約０．００４５インチ（０．１１ｍｍ）伸びる。したがって、シリコン上部電極１２により小さいアルミニウム部材１４を結合させることによって、エラストマー結合材料３６は大幅に減少されたせん断応力を収容することになる。即ち、上部電極１２を連続した表面を持つ単一の大きいアルミニウム部材１４に結合させる代わりに、上部電極１２は、複数の小さいアルミニウム断片（即ち、夫々の表面領域は、結合された電極の表面領域より小さい）に結合され得る。これによって各アルミニウム断片はより少ない熱膨張を行う。結果として、エラストマー結合材料３６には、熱膨張中に各断片に対して低減されたせん断応力がかかる。
【００２９】
図７Ａ及び７Ｂは、複数の断片を備えた裏当て部材１４（気体流路は不図示）の２つの実施形態を示している。例えば、裏当て部材１４は図７Ａに示されているように、円形板４７と、複数の同心状の環状リングである内部リング４８、中間リング５０及び外部リング５２とで構成される。同心リング４８，５０，５２の夫々は、つながった一体のもの（不図示）であり得、又はリングの形に配列された分割セグメントでもあり得る。図７Ｂに示されている実施形態によると、裏当て部材１４は、複数の六角形断片５４と、裏当て部材１４の円系構成を整える外部断片５４で構成されている。
【００３０】
図８に示された、異なる実施形態によると、裏当て部材１４は、熱サイクル中に裏当て部材１４に柔軟性を与えるために、その幅にわたって不均一な厚さを持つ単一片である（気体流路２８，３０は不図示）。複数の断片による構成と同様に、均一の厚さを持ち、縮小された規模の厚いセグメント５６は、その熱膨張の程度も小さい。この実施形態によると、円形板及び外部環状部のような厚いセグメント５６は、直線又は曲線セグメントのような熱膨張を収容できる柔軟な薄いセグメント５８によってお互いにつながっており、その結果熱膨張の際エラストマー結合材料３６にかかるせん断応力を低減させる。図８には示されていない、異なる実施形態によると、熱膨張を収容できる領域を提供するために、裏当て部材１４に同心又はらせんの溝を形成してもよい。
【００３１】
［実施例１］
カリフォルニア州フレモントに位置するラムリサーチ社によって製造されるＥＸＥＬＡＮ ＦＬＥＸ（登録商標）誘電プラズマエッチングシステムを用いて半導体ウエハ処理を行う際に、裏当て部材１４の粒子発生への影響を測定するためにテストを行った。これらのテストのために、アルミニウム裏当て部材から発生する０．０９μｍ以上の粒子と、グラファイト裏当て部材から発生する０．０９μｍ以上の粒子とを、複数のシリコンウエハに対して比較した。テストは、図１に示されているようにプラズマ処理システムに３００ｍｍのシリコンウエハを配置し、半導体エッチング処理と似た処理レシピを用いてウエハをプラズマ処理することで行われた。複数のテストのために、次にシリコンウエハの表面をレーザースキャニング装置を用いて０．０９μｍ以上の粒子の数を分析し、増加した粒子の数（プラズマ処理前後のウエハ上の粒子数の差）を得た。表１に示されているように、アルミニウム裏当て部材は、グラファイト裏当て部材より少ない増加数の粒子を生成した。
【００３２】
【表１】
2010507231.tif 000003
【００３３】
本発明は、具体的な実施形態を用いて詳細に説明されているが、添付の請求の範囲を逸脱せずに様々な変更、修正及び均等物の使用が可能であることは当業者にとって明らかであろう。
【図１】
2010507231.tif 000004
【図２Ａ】
2010507231.tif 000005
【図２Ｂ】
2010507231.tif 000006
【図２Ｃ】
2010507231.tif 000007
【図２Ｄ】
2010507231.tif 000008
【図３】
2010507231.tif 000009
【図４】
2010507231.tif 000010
【図５】
2010507231.tif 000011
【図６】
2010507231.tif 000012
【図７Ａ】
2010507231.tif 000013
【図７Ｂ】
2010507231.tif 000014
【図８】
2010507231.tif 000015
【国際調査報告】
2010507231.tif 000016
2010507231.tif 000017
2010507231.tif 000018